표 4 에 나타내 는 바 와 같이 , 본 발 명예 1 ~ 20 에서 는 , 모두 양호 한 표면 품질 을 가짐 과 함께 , 25 ℃ 의 샤르 피 충격값 이 40 J / cm 2 이상 이 었 다 . 이 에 반해 , 비 교예 1 ~ 26 은 , 적어도 화학 조성 및 금속 조직 중 어느 하나 가 본 발명 에서 규정 되 는 범위 를 벗어나 있 으며 , 인성 이 저하 되 어 있 었 다 . 또 , 비 교예 27 및 28 은 , 조압연 의 온도 가 너무 낮 았 기 때문 에 , 재결정 되 지 않 고 조대 립 이 되 고 , 열연 흠 이 발생 하 며 , 또 인성 도 저하 했 다 .